(57)【特許請求の範囲】
【請求項１】
活性水素化合物と有機ポリイソシアネート組成物とを発泡剤、架橋剤、整泡剤、触媒、その他の添加剤の存在下に反応させて得られる軟質ポリウレタンフォームであって、該活性水素化合物が、（イ）ヒドロキシル当量が７００以上５０００以下であるポリエーテルトリオール、（ロ）ヒドロキシル当量が１０００以上６０００以下であるポリエーテルジオール、からなり、かつ（イ）／（ロ）の混合重量比が８０／２０〜１０／９０である混合物であり、該有機ポリイソシアネート組成物が、（ハ）ポリメチレンポリフェニルポリイソシアネート、（ニ）２，４−及び／又は２，６−トリレンジイソシアネート、からなり、かつ（ハ）／（ニ）の混合重量比が６５／３５〜８０／２０である混合物であり、ＮＣＯインデックスが、０．６を超え１．０未満であり、該軟質ポリウレタンフォームの周波数５００〜１０００Ｈｚにおける振動伝達率が−１５ｄＢ以下であり、硬度がアスカー硬度計タイプＦで７０以下であることを特徴とする軟質ポリウレタンフォーム。
【請求項２】
（ハ）ポリメチレンポリフェニルポリイソシアネートが、４，４’−ジフェニルメタンジイソシアネート ４０〜５０重量％、２，４’−ジフェニルメタンジイソシアネート ０〜１０重量％、２，２’−ジフェニルメタンジイソシアネート ０〜２重量％、３核体以上のメチレン架橋ポリフェニルポリイソシアネート ５０〜６０重量％、を含有してなる粗製ジフェニルメタンジイソシアネートと、２，２’−ジフェニルメタンジイソシアネート及び２，４’−ジフェニルメタンジイソシアネート異性体混合物 ０〜５０重量％、４，４’−ジフェニルメタンジイソシアネート ５０〜１００重量％、を含有してなる精製ジフェニルメタンジイソシアネートとの混合物からなり、（ニ）２，４−及び／又は２，６−トリレンジイソシアネートが、２，４−／２，６−トリレンジイソシアネートの異性体比が、１００／０〜６５／３５である２，４−及び／又は２，６−トリレンジイソシアネートであることを特徴とする請求項１に記載の軟質ポリウレタンフォーム。
【請求項３】
活性水素化合物と有機ポリイソシアネート組成物とを発泡剤、架橋剤、整泡剤、触媒、その他の添加剤の存在下に反応させて得られる軟質ポリウレタンフォームの製造方法であって、該活性水素化合物が、（イ）ヒドロキシル当量が７００以上５０００以下であるポリエーテルトリオール、（ロ）ヒドロキシル当量が１０００以上６０００以下であるポリエーテルジオール、からなり、かつ（イ）／（ロ）の混合重量比が８０／２０〜１０／９０である混合物であり、該有機ポリイソシアネート組成物が、（ハ）ポリメチレンポリフェニルポリイソシアネート、（ニ）２，４−及び／又は２，６−トリレンジイソシアネート、からなり、かつ（ハ）／（ニ）の混合重量比が６５／３５〜８０／２０である混合物であり、ＮＣＯインデックスが、０．６を超え１．０未満であり、該軟質ポリウレタンフォームの周波数５００〜１０００Ｈｚにおける振動伝達率が−１５ｄＢ以下であり、硬度がアスカー硬度計タイプＦで７０以下であることを特徴とする軟質ポリウレタンフォームの製造方法。
【請求項４】
（ハ）ポリメチレンポリフェニルポリイソシアネートが、４，４’−ジフェニルメタンジイソシアネート ４０〜５０重量％、２，４’−ジフェニルメタンジイソシアネート ０〜１０重量％、２，２’−ジフェニルメタンジイソシアネート ０〜２重量％、３核体以上のメチレン架橋ポリフェニルポリイソシアネート ５０〜６０重量％、を含有してなる粗製ジフェニルメタンジイソシアネートと、２，２’−ジフェニルメタンジイソシアネート及び２，４’−ジフェニルメタンジイソシアネート異性体混合物 ０〜５０重量％、４，４’−ジフェニルメタンジイソシアネート ５０〜１００重量％、を含有してなる精製ジフェニルメタンジイソシアネートとの混合物からなり、（ニ）２，４−及び／又は２，６−トリレンジイソシアネートが、２，４−／２，６−トリレンジイソシアネートの異性体比が、１００／０〜６５／３５である２，４−及び／又は２，６−トリレンジイソシアネートであることを特徴とする請求項３記載の軟質ポリウレタンフォームの製造方法。
【発明の詳細な説明】
【０００１】
【発明の属する技術分野】
本発明は、軟質ポリウレタンフォームの製造方法に関するものである。詳しくは、軽量で優れた制振性を有する軟質ポリウレタンフォームおよびその製造方法に関するものである。
【０００２】
【従来の技術】
一般に、ポリウレタンフォームを制振材として使用する場合、フォーム単体では十分満足する制振性が得られないことが多く、これまで様々な検討が行われてきている。例えば、特開平１−２７５６１７号にはアスファルトを含有させたポリウレタンフォーム、また特開平２−０８４４２１号には、炭酸カルシウムを使用するポリウレタンフォームが開示されている。しかし、アスファルトや炭酸カルシウムを含有するポリウレタンフォームは、成形機を汚染する上、ポリウレタンフォームの重量が重くなるなどの問題がある。また、特開平３−０８１３１５号には、ヒドロキシル当量が５００以下のポリエーテルトリオールおよびポリエーテルジオールを使用するポリウレタンフォーム、特開平５−１８６５６１号には、ヒドロキシル当量が３０〜５００のポリヒドロキシル化合物を使用するポリウレタンフォーム、特開平６−１８４２６４号には、ヒドロキシル当量が５００以下のポリヒドロキシル化合物を使用するポリウレタンフォームが開示されている。しかし、ヒドロキシル当量が５００以下のポリエーテルを使用すると、周波数１００〜９００Ｈｚでの振動伝達率が悪化する等の問題がある。
【０００３】
【発明が解決しようとする課題】
本発明は、上記問題を解決し、軽量（見かけの密度＝５０ｋｇ／ｍ3以下）でかつ優れた制振性を有する軟質ポリウレタンフォームおよびその製造方法を提供することを目的とする。
【０００４】
【課題を解決するための手段】
本発明者らは、特定の分子量のポリエーテルトリオールとポリエーテルジオールの混合物と有機ポリイソシアネート組成物を用いることで上記目的を達成できることを見い出し、本発明を完成させるに至った。
【０００５】
即ち、本発明の概要としては、活性水素化合物と有機ポリイソシアネート組成物とを発泡剤、架橋剤、整泡剤、触媒、その他の添加剤の存在下に反応させて軟質ポリウレタンフォームを得るに際し、活性水素化合物として、（イ）ヒドロキシル当量が７００以上５０００以下であるポリエーテルトリオール、（ロ）ヒドロキシル当量が１０００以上６０００以下であるポリエーテルジオールからなり、（イ）／（ロ）の混合重量比が８０／２０〜１０／９０である混合物を使用し、有機ポリイソシアネート組成物として、（ハ）ポリメチレンポリフェニルイソシアネート、（ニ）２，４−及び／又は２，６−トリレンジイソシアネートからなり、（ハ）／（ニ）の混合重量比が６５／３５〜８０／２０である混合物を使用し、軟質フォームの硬度がアスカー硬度計タイプＦで７０以下、周波数５００〜１０００Ｈｚにおける振動伝達率が−１５ｄＢ以下の軟質ポリウレタンフォームおよびその製造方法に関するものであり、ＮＣＯインデックスが７０〜９０である軟質ポリウレタンフォームおよびその製造方法である。
【０００６】
即ち、本発明は以下の（１）〜（８）を提供するものである。
（１）  活性水素化合物と有機ポリイソシアネート組成物とを発泡剤、架橋剤、整泡剤、触媒、その他の添加剤の存在下に反応させて得られる軟質ポリウレタンフォームであって、該活性水素化合物が、
（イ）ヒドロキシル当量が７００以上５０００以下であるポリエーテルトリオール、
（ロ）ヒドロキシル当量が１０００以上６０００以下であるポリエーテルジオール、
からなり、かつ（イ）／（ロ）の混合重量比が８０／２０〜１０／９０である混合物であり、該有機ポリイソシアネート組成物が、
（ハ）ポリメチレンポリフェニルポリイソシアネート、
（ニ）２，４−及び／又は２，６−トリレンジイソシアネート、
からなり、かつ（ハ）／（ニ）の混合重量比が６５／３５〜８０／２０である混合物であり、該軟質ポリウレタンフォームの周波数５００〜１０００Ｈｚにおける振動伝達率が−１５ｄＢ以下であることを特徴とする軟質ポリウレタンフォーム。
【０００７】
（２）  ＮＣＯインデックスが、０．６〜１．０であることを特徴とする（１）記載の軟質ポリウレタンフォーム。
【０００８】
（３）  （１）又は（２）に記載の軟質ポリウレタンフォームの硬度が、アスカー硬度計タイプＦで７０以下であることを特徴とする軟質ポリウレタンフォーム。
【０００９】
（４）  （ハ）ポリメチレンポリフェニルポリイソシアネートが、
４，４’−ジフェニルメタンジイソシアネート  ４０〜５０重量％、２，４’−ジフェニルメタンジイソシアネート  ０〜１０重量％、２，２’−ジフェニルメタンジイソシアネート  ０〜２重量％、３核体以上のメチレン架橋ポリフェニルポリイソシアネート  ５０〜６０重量％、を含有してなる粗製ジフェニルメタンジイソシアネートと、
２，２’−ジフェニルメタンジイソシアネート及び２，４’−ジフェニルメタンジイソシアネート異性体混合物  ０〜５０重量％、４，４’−ジフェニルメタンジイソシアネート  ５０〜１００重量％、を含有してなる精製ジフェニルメタンジイソシアネートとの混合物からなり、
（ニ）２，４−及び／又は２，６−トリレンジイソシアネートが、２，４−／２，６−トリレンジイソシアネートの異性体比が、１００／０〜６５／３５である２，４−及び／又は２，６−トリレンジイソシアネートであることを特徴とする（１）〜（３）のいずれかに記載の軟質ポリウレタンフォーム。
【００１０】
（５）  活性水素化合物と有機ポリイソシアネート組成物とを発泡剤、架橋剤、整泡剤、触媒、その他の添加剤の存在下に反応させて得られる軟質ポリウレタンフォームの製造方法であって、該活性水素化合物が、
（イ）ヒドロキシル当量が７００以上５０００以下であるポリエーテルトリオール、
（ロ）ヒドロキシル当量が１０００以上６０００以下であるポリエーテルジオール、
からなり、かつ（イ）／（ロ）の混合重量比が８０／２０〜１０／９０である混合物であり、該有機ポリイソシアネート組成物が、
（ハ）ポリメチレンポリフェニルポリイソシアネート、
（ニ）２，４−及び／又は２，６−トリレンジイソシアネート、
からなり、かつ（ハ）／（ニ）の混合重量比が６５／３５〜８０／２０である混合物であり、該軟質ポリウレタンフォームの周波数５００〜１０００Ｈｚにおける振動伝達率が−１５ｄＢ以下であることを特徴とする軟質ポリウレタンフォームの製造方法。
【００１１】
（６）  ＮＣＯインデックスが、０．６〜１．０であることを特徴とする（５）記載の軟質ポリウレタンフォームの製造方法。
【００１２】
（７）  （５）又は（６）に記載の軟質ポリウレタンフォームの硬度が、アスカー硬度計タイプＦで７０以下であることを特徴とする軟質ポリウレタンフォームの製造方法。
【００１３】
（８）  （ハ）ポリメチレンポリフェニルポリイソシアネートが、
４，４’−ジフェニルメタンジイソシアネート  ４０〜５０重量％、２，４’−ジフェニルメタンジイソシアネート  ０〜１０重量％、２，２’−ジフェニルメタンジイソシアネート  ０〜２重量％、３核体以上のメチレン架橋ポリフェニルポリイソシアネート  ５０〜６０重量％、を含有してなる粗製ジフェニルメタンジイソシアネートと、
２，２’−ジフェニルメタンジイソシアネート及び２，４’−ジフェニルメタンジイソシアネート異性体混合物  ０〜５０重量％、４，４’−ジフェニルメタンジイソシアネート  ５０〜１００重量％、を含有してなる精製ジフェニルメタンジイソシアネートとの混合物からなり、
（ニ）２，４−及び／又は２，６−トリレンジイソシアネートが、２，４−／２，６−トリレンジイソシアネートの異性体比が、１００／０〜６５／３５である２，４−及び／又は２，６−トリレンジイソシアネートであることを特徴とする（５）〜（７）のいずれかに記載の軟質ポリウレタンフォームの製造方法。
【００１４】
【発明の実施の形態】
以下、本発明について、さらに詳細に説明する。
本発明で使用する活性水素化合物とは、（イ）ヒドロキシル当量が７００以上５０００以下であるポリエーテルトリオールと、（ロ）ヒドロキシル当量が１０００以上６０００以下であるポリエーテルジオールからなる混合物であり、その混合比率としては（イ）／（ロ）の混合重量比が８０／２０〜１０／９０である。
ここで、ヒドロキシル当量とは、ポリエーテルポリオールの分子量を開始剤の官能基数で割った値のことである。
【００１５】
まず、（イ）ヒドロキシル当量が７００以上５０００以下であるポリエーテルトリオールについて説明する。
【００１６】
（イ）のポリエーテルトリオールとは、官能基数３の開始剤に、従来の方法により一種類または二種類以上のアルキレンオキシドを、ヒドロキシル当量が７００以上になるように付加されたものである。
上記（イ）のポリエーテルトリオールにおいて、官能基数３の開始剤としては、例えば、グリセリン、トリエチレングリコール、トリメチロールプロパン等が挙げられる。上記開始剤に付加するアルキレンオキシドとしては、プロピレンオキシド、エチレンオキシド、ブチレンオキシド、スチレンオキシド等が挙げられる。
（イ）のヒドロキシル当量としては、７００以上５０００以下の範囲であるものが好ましい。（イ）のポリエーテルトリオールのヒドロキシル当量が、７００よりも小さい場合には、振動伝達率が悪くなる傾向にあり、５０００より大きくなるとポリエーテルポリオールの粘度が高くなる傾向にある等の問題がある。
【００１７】
次に、（ロ）ヒドロキシル当量が１０００を超え６０００以下であるポリエーテルジオールについて説明する。
（ロ）のポリエーテルジオールとは、官能基数２の開始剤に、従来の方法により一種類または二種類以上ののアルキレンオキシドを、ヒドロキシル当量が１０００以上になるように付加されたものである。
【００１８】
上記（ロ）のポリエーテルジオールにおいて、官能基数２の開始剤としては、例えば、エチレングリコール、ジエチレングリコール、プロピレングリコール、ジプロピレングリコール等が挙げられる。上記開始剤に付加するアルキレンオキシドとしては、プロピレンオキシド、エチレンオキシド、ブチレンオキシド、スチレンオキシド等が挙げられる。
（ロ）のヒドロキシル当量としては、１０００以上６０００以下の範囲であるものが好ましい。（ロ）のポリエーテルジオールのヒドロキシル当量が、１０００よりも小さい場合には、振動伝達率が悪くなる傾向にあり、６０００より大きくなるとポリエーテルポリオールの粘度が高くなる傾向にある等の問題がある。
【００１９】
また、混合比率としては、（イ）／（ロ）の混合重量比で８０／２０〜１０／９０の範囲である。（イ）の混合重量比が８０よりも大きい場合、フォームの収縮が激しく成形不良を起こしやすい傾向にある。また（イ）の混合重量比が１０よりも小さい場合、フォームがセル崩壊を起こし発泡しにくい傾向にある。
【００２０】
また、本発明の活性水素化合物は、上記ポリエーテルトリオール（イ）及び／又はポリエーテルジオール（ロ）の存在下にアクリロニトリル、スチレン等のエチレン性不飽和化合物を重合させ、ポリアクリロニトリル、ポリスチレン、またはそれらのコポリマー等が上記ポリエーテルトリオール（イ）及び／又はポリエーテルジオール（ロ）に分散されて得られるポリマー分散ポリオール、通称ポリマーポリオール（商品名）も好適に使用できる。
【００２１】
本発明で使用する有機ポリイソシアネートとしては、下記のように特定の比率で混合された（ハ）および（ニ）のイソシアネートの混合物である。即ち、
該有機ポリイソシアネート組成物が、（ハ）ポリメチレンポリフェニルポリイソシアネート、（ニ）２，４−及び／又は２，６−トリレンジイソシアネート、
からなり、かつ（ハ）／（ニ）の混合重量比が６５／３５〜８０／２０である混合物である。
【００２２】
まず、（ハ）ポリメチレンポリフェニルポリイソシアネートについて説明する。
（ハ）のポリメチレンポリフェニルポリイソシアネートとは、通常以下に例示したような化合物の混合物である。
本発明においては、好ましくは、例えば、４，４’−ジフェニルメタンジイソシアネート（以下、ジフェニルメタンジイソシアネートをＭＤＩと記す。）が４０〜５０重量％、２，４’−ＭＤＩが０〜１０重量％、２，２’−ＭＤＩが０〜２重量％、３核体以上のメチレン架橋ポリフェニルポリイソシアネートが５０〜６０重量％を含有してなる組成物である粗製ＭＤＩと、２，２’−ＭＤＩ及び２，４’−ＭＤＩ異性体混合物が０〜５０重量％、４，４’−ＭＤＩが５０〜１００重量％を含有してなる精製ＭＤＩとからなる混合物が挙げられる。また、さらに好ましいものとしては、当該粗製ＭＤＩ／精製ＭＤＩの混合重量比が５０／５０〜３０／７０である混合物が挙げられる。
【００２３】
次に（ニ）の２，４−及び／又は２，６−トリレンジイソシアネート（以下、トリレンジイソシアネートをＴＤＩと記す。）としては、その異性体比については特に制限はなく、本発明の効果を阻害することはないが、その中でも、異性体比として、２，４−ＴＤＩ／２，６ＴＤＩ＝１００／０〜６５／３５の範囲内となるように含有するものが好ましい。
【００２４】
上記（ハ）及び（ニ）は混合して使用され、その混合重量比（ハ）／（ニ）は６５／３５〜８０／２０の範囲内である。
上記（ニ）の２，４−及び／又は２，６−ＴＤＩの割合が３５よりも多い場合には、軟質ポリウレタンフォームの硬化速度が悪化し生産性が悪化しやすい傾向にある。また（ニ）の２，４−及び／又は２，６−ＴＤＩの割合が２０よりも少ない場合には発泡倍率が低下する傾向にあり、金型内での原料液流れが悪くなるため成形不良率が増大しやすい傾向にある。
【００２５】
本発明における発泡剤としては、水を唯一の発泡剤として使用する。使用する水の量は活性水素化合物１００重量部あたり４．０〜６．５重量部が好ましく、更に好ましくは５．０〜６．０重量部である。水が４．０重量部より少ない場合、軟質ポリウレタンフォームの発泡倍率が低下し密度が高くなる傾向にあるし、６．５重量部より多い場合、軟質ポリウレタンフォームの硬化反応が悪化し生産性が低下したり成形性が悪くなる傾向にある等の問題がある。
【００２６】
本発明で使用する架橋剤としては、その構造は特に限定されないが、エチレングリコール、プロピレングリコール等の多価アルコール、又はこれにアルキレンオキシドを少量付加したもの、ジエタノールアミン、トリエタノールアミン等のアミン類、又はこれにアルキレンオキシドを少量付加したものを、単独、又は混合して使用することができる。その使用量は、活性水素化合物１００重量部あたり０．１〜１０重量部である。さらに好ましくは、０．５〜５重量部である。
【００２７】
使用量が０．１重量部よりも少ない場合には、フォーム表面のキュアー性が悪化する傾向にあり、１０重量部よりも多い場合にはフォームの発泡倍率が低下し、密度が高くなる傾向にあり、好ましくない。
【００２８】
本発明で使用する整泡剤としては、公知の有機けい素系界面活性剤（ポリシロキサン−ポリオキシアルキレン共重合体）であり、例えば東レ・ダウコーニング社製の商品名；ＳＲＸ−２５３、ＳＲＸ−２７４Ｃ、ＳＦ−２９６１、ＳＦ−２９６２、ＳＦ−２９６９等が、また日本ユニカー社製の商品名；Ｌ−５３０９、Ｌ−５３０７、Ｌ−５３０５、Ｌ−３６００等が使用できる。その使用量は活性水素化合物１００重量部あたり０．１〜５重量部であり。好ましくは０．１〜３重量部である。
【００２９】
また本発明における触媒としては、公知のものでよく特に限定はないが、例えばトリエチレンジアミン、Ｎ−メチルモルフォリン、Ｎ−エチルモルフォリン等のアミン系触媒、オクチル酸錫、オレイン酸錫、ジブチル錫ジラウレート等の有機金属系触媒がある。これらの触媒は単独、又は混合して使用することができる。その使用量は、活性水素化合物１００重量部あたり０．００１〜５重量部であり、好ましくは０．１〜５重量部である。
【００３０】
その他添加剤として、難燃剤、着色剤、老化防止剤、抗酸化剤等を必要に応じて使用することができる。
【００３１】
本発明の軟質ポリウレタンフォームの製造方法は特に限定されないが、通常は活性水素化合物、発泡剤、架橋剤、整泡剤、触媒、その他の添加剤をあらかじめ混合し、レジンプレミックスとした後、有機ポリイソシアネートとを所定の比率で混合し、金型内に注入して反応発泡させる。
ＮＣＯインデックス（有機ポリイソシアネート組成物中のイソシアネート基とレジンプレミックス中の活性水素との当量比＝ＮＣＯ／Ｈ）は、０．６〜１．０の範囲が好ましく、さらに０．７〜０．９の範囲が好ましい。ＮＣＯインデックスが０．６より小さくなると、軟質ポリウレタンフォームの密度が上がってしまい、またフォーム表面のキュアー性が悪くなる傾向にある。またＮＣＯインデックスが１．０より大きくなると、振動伝達率が悪くなる傾向にある。
金型内に注入後、室温〜１００℃の雰囲気下に３〜３０分放置して反応硬化させた後、金型から軟質ポリウレタンフォームを取り出す。
【００３２】
本発明の軟質ポリウレタンフォームの硬度は、通常アスカー硬度計タイプＦで７０以下、好ましくは５０以下である。フォーム硬度が７０を超えると振動伝達率が−１５ｄＢより大きくなり制振性能が悪化する傾向にある。ここで、フォーム硬度とは、５００ｍｍ×５００ｍｍ×２０ｍｍのフォームにアスカー硬度計タイプＦを乗せた時の硬度計の指示値のことである。
また本発明の軟質ポリウレタンフォームにおける振動伝達率とは、以下の方法により、測定・評価するものである。具体的には、即ち、加振源の鉄板の上に厚さ２０ｍｍのフォーム、厚さ２ｍｍの塩化ビニル樹脂マットの順に乗せ、周波数１０〜１０００Ｈｚで加振し、鉄板と塩化ビニルマット間の加速度変位量を求める。なお、振動伝達率が低い程制振性能が優れていることを示す。
【００３３】
【実施例】
以下、本発明について実施例により説明するが、本発明はこれらの実施例により何等制限されるものではない。
【００３４】
（１）レジンプレミックスの調製
ポリエーテルトリオールとポリエーテルジオールからなる混合物１００重量部に蒸留水またはイオン交換水５．５重量部、整泡剤Ａ（東レ・ダウコーニング社製、商品名：ＳＦ−２９６９）０．５重量部、整泡剤Ｂ（東レ・ダウコーニング社製、商品名：ＳＲＸＦ−２７４Ｃ）０．５重量部、アミン触媒Ａ（活材ケミカル社製、商品名：Ｍｉｎｉｃｏ  Ｌ−１０２０）０．６重量部、アミン触媒Ｂ（活材ケミカル社製、商品名：ＴＭＤＡ）０．１重量部、アミン触媒Ｃ（三共エアプロダクツ社製、商品名：Ｄａｂｃｏ  Ｘ−ＤＭ）０．３重量部、架橋剤（三井東圧化学社製、商品名：ＫＬ−２１０）１．０重量部の割合で攪拌混合したものをレジンプレミックスとした。
【００３５】
（２）有機ポリイソシアネート組成物の調製
溶解された４，４’−ＭＤＩを５０重量部と粗製ＭＤＩ（三井東圧化学社製、商品名  コスモネートＭ−２００：４，４’−ＭＤＩ＝４３ｗｔ％、２，４’−ＭＤＩ＝２ｗｔ％、２，２’ＭＤＩ＝１ｗｔ％、３核体以上のメチレン架橋ポリフェニルポリイソシアネート＝５４ｗｔ％）５０重量部の混合物からなるポリメチレンポリフェニルイソシアネート７５重量部とＴＤＩ（三井東圧化学社製、商品名  Ｔ−８０：２，４−ＴＤＩ＝８０ｗｔ％、２，６−ＴＤＩ＝２０ｗｔ％）２５重量部を混合し、有機ポリイソシアネート組成物Ａを調製した。
【００３６】
溶解された４，４’−ＭＤＩを６０重量部と粗製ＭＤＩ（三井東圧化学社製、商品名  コスモネートＭ−２００）４０重量部の混合物からなる有機ポリイソシアネート組成物Ｂを調製した。
【００３７】
溶解された４，４’−ＭＤＩを６０重量部と粗製ＭＤＩ（三井東圧化学社製、商品名  コスモネートＭ−２００）４０重量部の混合物からなるポリメチレンポリフェニルイソシアネート５０重量部とＴＤＩ（三井東圧化学社製、商品名  Ｔ−８０）５０重量部を混合し、有機ポリイソシアネート組成物Ｃを調製した。
【００３８】
溶解された４，４’−ＭＤＩを５０重量部と粗製ＭＤＩ（三井東圧化学社製、商品名  コスモネートＭ−２００）５０重量部の混合物からなるポリメチレンポリフェニルイソシアネート６５重量部とＴＤＩ（三井東圧化学社製、商品名  Ｔ−８０）３５重量部を混合し、有機ポリイソシアネート組成物Ｄを調製した。
【００３９】
（３）モールド発泡
上記のように調整されたレジンプレミックスと有機ポリイソシアネートを表１、２に記載のＮＣＯインデックスにて４秒間激しく攪拌混合し、６０±２℃に調節された５００ｍｍ×５００ｍｍ×２０ｍｍの金型に投入し、５分間反応固化させた。５分後ポリウレタンフォームを金型より取り出し、フォーム硬度、振動伝達率を測定した。
【００４０】
実施例１〜６、比較例１〜７
ポリエーテルトリオールとポリエーテルジオールの組成、有機ポリイソシアネート組成物を変化させて実施した実施例１〜６および比較例１〜７の結果を示す。
【００４１】
【表１】
0003781530.tif 000002
1
【００４２】
【表２】
0003781530.tif 000003
【００４３】
【発明の効果】
本発明によれば、軟質ポリウレタンフォームの製造において、活性水素化合物として、（イ）ヒドロキシル当量が７００以上５０００以下であるポリエーテルトリオール、（ロ）ヒドロキシル当量が１０００以上６０００以下であるポリエーテルジオール、からなり、（イ）／（ロ）の混合重量比が８０／２０〜１０／９０である混合物と、有機ポリイソシアネート組成物として、（ハ）ポリメチレンポリフェニルイソシアネート、（ニ）２，４−及び／又は２，６−トリレンジイソシアネート、からなり、（ハ）／（ニ）の混合重量比が６５／３５〜８０／２０である混合物を使用することにより、周波数５００〜１０００Ｈｚにおける振動伝達率が−１５ｄＢ以下であるという優れた制振性能を有し、かつ軽量な軟質ポリウレタンフォームの製造が可能となった。